(57)【特許請求の範囲】
【請求項１】
溶接鋼ブランクを製造するために使用される板を製造するための方法であって、連続して、以下の工程：
−  鋼基材（２５、２６）と、前記鋼基材と接触する金属間合金層（１７、１８）から構成され、アルミニウム金属またはアルミニウム合金またはアルミニウム系合金の層（１９、２０）で覆われたプレコーティング（１５、１６）とから構成される、少なくとも１つのプレコートされた第１の鋼板（１１）および少なくとも１つのプレコートされた第２の鋼板（１２）を調達する工程であって、前記第１の鋼板（１１）が、主面（１１１）、反対側の主面（１１２）および少なくとも１つの副面（７１）を含み、前記第２の鋼板（１２）が、主面（１２１）、反対側の主面（１２２）および少なくとも１つの副面（７２）を含むものである工程、次いで
−  前記第１の鋼板（１１）および前記第２の鋼板（１２）が位置決めされ、互いに対向する前記副面（７１、７２）の間に０．０４ｍｍよりも大きく、２ｍｍとの間のギャップ（３１）を残し、前記第１の鋼板（１１）および前記第２の鋼板（１２）の位置決めにより、前記第１の鋼板（１１）の主面および前記第２の鋼板（１２）の主面に垂直な正中面（５１）を画定する工程、次いで
−  前記主面（１１１、１２１）に対して同時に、溶融および気化により、前記アルミニウム金属またはアルミニウム合金またはアルミニウム系合金の層（１９）が前記鋼板（１１）の周囲領域（６１）において除去され、且つ前記アルミニウム金属またはアルミニウム合金またはアルミニウム系合金の層（２０）が前記鋼板（１２）の周囲領域（６２）において除去される工程であって、前記周囲領域（６１、６２）が、前記正中面の両側に配置された、前記正中面（５１）に対して最も近い前記主面（１１１、１２１）の領域である工程
を含む方法。
【請求項２】
前記溶融および気化による同時除去が、前記正中面（５１）に亘るレーザービームによって行われる請求項１に記載の方法。
【請求項３】
前記周囲領域（６１）の幅と、前記周囲領域（６２）の幅とが、０．２５から２．５ｍｍの間である請求項１または２のいずれか一項に記載の製造方法。
【請求項４】
前記周囲領域（６１）の幅と、前記周囲領域（６２）の幅とが等しい請求項１から３のいずれか一項に記載の製造方法。
【請求項５】
前記周囲領域（６１）の幅と、前記周囲領域（６２）の幅とが異なる請求項１から３のいずれか一項に記載の製造方法。
【請求項６】
前記溶融および気化による除去が、前記主面（１１１、１２１）と、前記主面（１１２、１２２）との上で同時に行われる請求項１から５のいずれか一項に記載の製造方法。
【請求項７】
前記アルミニウム金属またはアルミニウム合金またはアルミニウム系合金のそれぞれの層（１９、２０）が、少なくとも１つの前記第１の鋼板（１１）および第２の鋼板（１２）のそれぞれの前記周囲領域（６１、６２）から除去され、金属間合金のそれぞれの層（１７、１８）が原位置に残される請求項１から６のいずれか一項に記載の製造方法。
【請求項８】
前記基材（２５、２６）が、異なる組成の鋼を有する請求項１から７のいずれか一項に記載の方法。
【請求項９】
前記プレコーティング（１５、１６）が、異なる厚さを有する請求項１から８のいずれか一項に記載の製造方法。
【請求項１０】
前記プレコーティング（１５、１６）のアルミニウム金属またはアルミニウム合金またはアルミニウム系合金の層（１９、２０）が、重量で表される割合で、８から１１％の間のケイ素、２から４％の間の鉄を含み、組成の残部はアルミニウムおよび不可避的不純物から構成される請求項１から９のいずれか一項に記載の製造方法。
【請求項１１】
前記ギャップ（３１）が、０．０６ｍｍより大きい請求項１から１０のいずれか一項に記載の製造方法。
【請求項１２】
溶接ブランクの製造方法であって、請求項１から１１のいずれか一項に記載の方法によって製造された、少なくとも１つの第１の鋼板（１１）および少なくとも１つの第２の鋼板（１２）が調達され、前記少なくとも１つの第１の鋼板（１１）および前記少なくとも１つの第２の鋼板（１２）の溶接操作が、前記少なくとも１つの第１の鋼板（１１）および前記少なくとも１つの第２の鋼板（１２）上での溶融および気化による除去操作後の１分未満に、正中面（５１）によって画定される面に沿って、溶融および気化による除去領域内で行われる、方法。
【請求項１３】
前記溶接操作が、少なくとも１つのレーザービーム（９５）によって行われる請求項１２に記載の製造方法。
【請求項１４】
前記溶接操作が、一方が主面（１１１、１２１）の側面の溶接を行い、他方が反対側の主面（１１２、１２２）の側面の溶接を行う、２つのレーザービームにより同時に行われる請求項１２または１３に記載の製造方法。
【請求項１５】
前記溶融および気化による除去が、レーザービーム（８０）によって行われ、前記除去および溶接操作を可能にする装置は、機器の単一の要素として組み合わされ、その変位の相対速度が、前記少なくとも１つの第１の鋼板（１１）の変位の相対速度および前記少なくとも１つの第２の鋼板（１２）の変位の相対速度に対して同じである請求項１２から１４のいずれか一項に記載の製造方法。
【請求項１６】
前記溶接操作が、少なくとも１つのレーザービーム（９５）および少なくとも１つの溶接棒（８２）を同時に用いて行われる請求項１３から１５のいずれか一項に記載の製造方法。
【請求項１７】
前記除去工程が、前記正中面（５１）を探知する装置によって案内され、ある時点ｔにおける前記正中面（５１）の位置を画定する座標（ｘ−ｙ）が、コンピュータ手段によって記録され、および続いて行われる溶接操作を案内するために使用される請求項１３から１６のいずれか一項に記載の製造方法。
【請求項１８】
前記除去工程が、前記正中面（５１）を探知する第１の装置によって案内され、前記溶接が、前記正中面を探知し、且つ第１の装置とは分離された第２の装置を使用して案内される請求項１２から１５のいずれか一項に記載の製造方法。
【請求項１９】
前記鋼板（１１、１２）が、溶融および気化による除去操作中にクランプ装置（９８）によってクランプされ、当該クランプが、前記溶接操作までおよび少なくとも溶接操作中、この装置（９８）によって一定に維持される請求項１２から１８のいずれか一項に記載の製造方法。
【請求項２０】
溶接ブランクを創生するためのプレス硬化された部品を製造するための方法であって、連続して、以下の工程：
−  請求項１２から１９のいずれか一項に記載のように製造された少なくとも１つの溶接ブランクを調達する工程、次いで
−  前記少なくとも１つの溶接ブランクが加熱されて、前記鋼基材（２５、２６）とプレコーティング（１５、１６）との間で合金化することによって金属間合金化合物を生成させ、前記基材（２５、２６）上に部分的にまたは完全にオーステナイト組織を与える工程、次いで
−  前記少なくとも１つの溶接ブランクが熱間成形され、部品を得る工程、次いで
−  前記部品が、基材（２５、２６）内に少なくとも部分的にマルテンサイトまたはベイナイトを形成するのに十分な速度で冷却され、これによりプレス硬化を得る工程
を含む、方法。
【請求項２１】
前記少なくとも１つの溶接ブランクの熱間成形が、ホットスタンピング操作によって行われる請求項２０に記載の製造方法。
【請求項２２】
車両、自動車において構造部品、侵入防止部品または衝撃吸収部品を製造するための、請求項２０または２１に記載のように製造された鋼部品の使用方法。
【発明の詳細な説明】
【技術分野】
【０００１】
本発明は、溶接されることを意図されるアルミニウムめっき鋼板の製造方法に主に関する。
【０００２】
本発明はさらに、上述したアルミニウムめっき鋼板からの溶接ブランクの製造方法に関する。
【０００３】
本発明はさらに、自動車車両の構造または安全部品として使用される、上記の溶接ブランクからのプレス硬化部品の製造方法に主に関する。
【背景技術】
【０００４】
溶接鋼部品は、異なる組成および／または厚さを有し、連続的に突き合わせ溶接される鋼ブランクから製造することができることが知られている。製作の１つの既知の方法では、これらの溶接ブランクは、例えば、コールドスタンピングによって冷間加工される。第２の既知の製造方法によれば、これらの溶接ブランクは、鋼のオーステナイト化が可能になる温度に加熱され、続いて成形型で熱成形され、急速冷却される。本発明は、製造のこの第２のモードに関する。
【０００５】
鋼の組成は、加熱および熱間成形工程を実施し、最終的な溶接部品に高い機械的強度、高い衝撃強度ならびに腐食に対し良好な耐性を付与することを可能にするように選択される。衝撃を吸収するそれらの能力のおかげで、この種の鋼部品は、特に自動車産業における、より具体的には侵入防止部品、構造部品または自動車車両の安全性に貢献する部品の製造のための用途を有する。
【０００６】
上記の用途に必要な特性を示す鋼のうち、刊行物ＥＰ９７１０４４号に記載されている被覆鋼板は、特にアルミニウム合金またはアルミニウム系合金のプレコーティングを含む。板は、アルミニウムの他に、制御された量のケイ素および鉄を有する浴中で、例えば、溶融鍍金によって、被覆される。熱間成形および冷却後に、主にマルテンサイト微細構造を得ることができ、その機械的引張強度は１５００ＭＰａを超えることができる。
【０００７】
溶接された鋼部品の製造のための既知の方法は、刊行物ＥＰ９７１０４４号に記載されているような少なくとも２つの鋼板を調達することを含み、溶接ブランクを得るためにこれらを突き合わせ溶接し、この溶接ブランクを場合により切断し、次いで加熱成形操作を実施するまえに、例えば、ホットスタンピングによって溶接ブランクを加熱し、鋼部品にその用途に必要な形態を付与する。
【０００８】
１つの既知の溶接技術はレーザービーム溶接である。この技術は、シーム溶接またはアーク溶接等の他の溶接技術と比べて、柔軟性、品質および生産性の点で利点を有する。しかし、溶融工程を含む組立方法において、金属合金層によって覆われた鋼基材と接触する金属間合金の層から構成されるアルミニウム系プレコーティングが、溶接操作中に液化し、この溶接操作後に固化する領域である溶融領域内で鋼基材によって溶接操作中に希釈され、２つの板の間に結合を形成する。
【０００９】
次に２つの現象が発生する可能性がある。
−  第１の現象は、この領域内のプレコーティングの部分の希釈に起因する溶融金属中のアルミニウム含有率の増加によって、金属間化合物の形成がもたらされることである。機械的応力が加えられたとき、これらの化合物はクラックの開始のための部位となり得る。
−  第２の現象は、溶融領域の固溶体中のアルファ生成元素であるアルミニウムによって、ホットスタンピングの前の加熱工程の間にこの領域のオーステナイトへの転換が遅れることである。従って、加熱成形に続く冷却の後の溶融領域に完全な焼き戻し構造を得ることができなくなり、溶接継手はフェライトを含む。その結果、溶融領域は、２つの隣接する板よりも低い硬さおよび機械的引張強度を有する。
【００１０】
上述した第１の現象を防止するために、刊行物ＥＰ２００７５４５号は、溶接操作を受ける板の周囲上の金属合金の表面層を除去し、金属間合金層を残すことを含む方法を記載する。この除去は、ブラッシング、機械加工またはレーザービームの照射により行うことができる。後者の場合には、除去領域の幅は、基準点として板のエッジを使用して、特定の幅のレーザービームの長手方向の移動によって、またはこの幅よりも小さいレーザービームの発振によっても画定される。金属間合金層は、充分な耐腐食性を保証するために、および成形操作に先立つ熱処理時の脱炭および酸化の現象を防止するために保持される。
【００１１】
上記の第２の現象を防止するために、刊行物ＷＯ２０１３０１４５１２号は、上述の金属層の除去に加えて、溶接前の板の切断エッジ上に存在するアルミニウム（その存在は切断操作に起因し得る）を除去し、特定の割合で溶融領域の炭素含有率を増加させるために充填剤金属線で溶接継手を作成することを含む。
【００１２】
上記参照刊行物に記載された方法では、金属合金の層の除去が、レーザービームによる除去のような溶融をはじめとする現象の結果である場合、板の切断エッジ（副面とも呼ばれる）上を流れたアルミニウムの多かれ少なかれかなりの量が存在する。後続の溶接によって溶融領域での希釈によるこのアルミニウムの取り込みがもたらされ、溶接継手の機械的強度および／または靭性が母材金属のものよりも小さい溶接継手がもたらされる。
【００１３】
加工、スレーピング（ｓｒａｐｉｎｇ）またはパルスレーザーによるアブレーションによって切断エッジ上を流れたアルミニウムを除去するための異なる方法は、ダイまたはビームに対してブランクを配置する難しさ、除去が機械的手段によって行われる場合工具の急速な摩耗、または切断エッジに対するレーザーブレーションの場合準備された面上でのアルミニウムの潜在的な飛散のために、実施するのが難しい。
【００１４】
また、板の周囲のアルミニウム金属層を除去した後、下層の材料はより光沢のない、より暗い外観を有する。レーザー溶接は、組み立てられる板によって形成される継手の平面に対してビームを非常に正確に位置決めすることを必要とすることが知られている。ビームのこの位置決めおよび案内、または「シームトラッキング」は、反射光ビームの、溶接継手に直角方向の変化を検出することができるセンサによって慣習的に制御され、それにより継手平面はかなりより暗く見える。しかし、金属層が周囲から除去された２つの板の溶接前の左右交互の配置は嵌合面のレベルでのコントラストのわずかな変化のみをもたらし、これは検出することが困難であり、その結果、レーザービームの案内は著しく劣った精度で制御される。
【先行技術文献】
【特許文献】
【００１５】
【特許文献１】欧州特許第９７１０４４号明細書
【特許文献２】欧州特許第２００７５４５号明細書
【特許文献３】国際公開第２０１３／０１４５１２号
【発明の概要】
【発明が解決しようとする課題】
【００１６】
従って、上述の欠点を有さないアルミニウムでプレコートされた板の周囲領域を製造するための方法を開発することが望ましい。
【００１７】
溶融および気化により除去した後、副面を流れたアルミニウムまたはアルミニウム合金を洗浄する高価で時間のかかる複雑な操作を排除することができる経済的な製造方法を有することが望ましい。
【００１８】
アルミニウムまたはアルミニウム合金でプレコートされた板から製造された溶接継手において０．３％未満のアルミニウム含有率を保証する製造方法を有することも望ましい。
【００１９】
金属層が周囲上で除去された、アルミニウムまたはアルミニウム合金でプレコートされた板の溶接時にシームトラッキングビームの精度を向上させる方法を有することも望ましい。
【００２０】
本発明の目的は上記課題を解決することである。
【課題を解決するための手段】
【００２１】
この目的のために、本発明の目的は、連続して、以下の工程：
−  鋼基材２５、２６と、鋼基材と接触する金属間合金層１７、１８から構成され、アルミニウム金属またはアルミニウム合金またはアルミニウム系合金の層１９、２０で覆われたプレコーティング１５、１６とから構成される、少なくとも１つのプレコートされた第１の鋼板１１および少なくとも１つのプレコートされた第２の鋼板１２を調達する工程であって、第１の板１１は主面１１１、反対側の主面１１２および少なくとも１つの副面７１を含み、第２の板１２は主面１２１、反対側の主面１２２および少なくとも１つの副面７２を含む、工程、次いで
−  第１の板１１および第２の板１２が位置決めされ、互いに対向する副面７１および７２の間に０．０２から２ｍｍの間のギャップ３１を残し、第１の板１１および第２の板１２の位置決めにより、第１の板１１の主面および第２の板１２の主面に垂直な正中面５１を画定する工程、次いで
−  主面１１１および１２１に対し同時に、溶融および気化により、金属合金の層１９が板１１の周囲領域６１において除去され、金属合金の層２０が板１２の周囲領域６２において除去される工程であって、周囲領域６１および６２は、正中面の両側に配置された、正中面５１に対して最も近い主面１１１および１２１の領域である工程
を含む、溶接鋼ブランクを製造するための板を製造するための方法である。
【００２２】
好ましくは、溶融および気化による同時除去はこの正中面５１を亘るレーザービームによって行われる。
【００２３】
周囲領域６１の幅と、周囲領域６２の幅とは、０．２５から２．５ｍｍの間であることが好ましい。
【００２４】
１つの特定のモードでは、周囲領域６１の幅と、周囲領域６２の幅とは等しい。
【００２５】
別のモードでは、周囲領域６１の幅と、周囲領域６２の幅とは異なる。
【００２６】
好ましくは、溶融および気化による除去は主面１１１、１２１と、１１２、１２２との上で同時に起こる。
【００２７】
１つの特定のモードでは、金属合金層１９、２０は、第１の鋼板１１および第２の鋼板１２のそれぞれの周囲領域６１、６２から除去されて、所定の位置にそれぞれの金属間合金層１７、１８を残す。
【００２８】
本発明の１つのモードでは、基材２５、２６は異なる鋼組成を有する。
【００２９】
１つの特定のモードでは、プレコーティング１５、１６は異なる厚さを有する。
【００３０】
有利には、プレコーティング１５、１６の金属合金層１９、２０は、重量で表される濃度で、８から１１％の間のケイ素、２から４％の間の鉄を含み、組成の残部はアルミニウムおよび不可避的不純物である。
【００３１】
副面７１および７２の間のギャップ３１は、有利には、０．０４ｍｍより大きく、非常に有利には０．０６ｍｍより大きい。
【００３２】
本発明のさらなる目的は、請求項１から１０のいずれか一項に従った方法によって調製された、少なくとも第１の板１１および第２の板１２が調達され、第１の板１１および第２の板１２の溶接操作は、第１の板１１および第２の板１２上の溶融および気化による除去操作後の１分未満に、前記正中面によって画定された面に沿って、溶融および気化による除去領域内で行われることを特徴とする溶接ブランクの製造方法である。
【００３３】
好ましくは、溶接操作は、少なくとも１つのレーザービーム９５によって行われる。
【００３４】
好ましくは、溶接操作は、１方が主面１１１および１２１の側面の溶接を行い、他方が反対側の主面１１２および１２２の側面の溶接を行う、２つのレーザービームにより同時に行われる。
【００３５】
溶融および気化による除去は、有利には、レーザービーム８０によって同時に行われ、除去および溶接操作を実施することを可能にする装置は、機器の単一の要素として組み合わされ、第１の板１１および第２の板１２に関するその変位の相対速度は同じである。
【００３６】
好ましくは、溶接操作は、少なくとも１つのレーザービーム９５および溶接棒８２を同時に用いて行われる。
【００３７】
１つの特定のモードでは、除去工程は正中面５１を探知する装置によって案内され、時点ｔにおける面５１の位置を画定する座標（ｘ−ｙ）はコンピュータ手段によって記録され、および続いて行われる溶接操作を案内するために使用される。
【００３８】
本発明の１つのモードでは、除去工程は正中面５１を探知する第１の装置によって案内され、溶接は、正中面を探知し、且つ第１の装置から分離された第２の装置によって案内される。
【００３９】
本発明のさらなるモードでは、板１１および１２は、溶融および気化による除去操作中にクランプ装置９８によってクランプされ、クランプは、溶接操作までおよび少なくとも溶接操作中、装置９８により一定に維持される。
【００４０】
本発明のさらなる目的は、連続して、以下の工程：
−  上述の方法のいずれかに従って製造された少なくとも１つの溶接ブランクを調達する工程、次いで
−  溶接ブランクが加熱され、基材２５、２６上に部分的にまたは完全にオーステナイト組織を与えるような様式で、鋼基材２５、２６とプレコーティング１５、１６との間で合金化することによって金属間合金化合物を形成する工程、次いで
−  溶接ブランクは熱間成形され、部品を得る工程、次いで
−  部品は、基材２５、２６内に少なくとも部分的にマルテンサイトまたはベイナイトを形成するのに十分な速度で冷却され、これによりプレス硬化を達成する工程
を含む、溶接ブランクからプレス硬化された部品を製造するための方法である。
【００４１】
好ましくは、溶接ブランクの熱間成形はホットスタンピング操作によって行われる。
【００４２】
本発明のさらなる目的は、鋼基材２５、２６と、鋼基材と接触する金属間合金層１７、１８から構成され、アルミニウム金属、アルミニウム合金またはアルミニウム系合金の層１９、２０で覆われたプレコーティング１５、１６とから構成された少なくとも１つの第１のプレコートされた鋼板１１および少なくとも１つの第２のプレコートされた鋼板１２を組み立てることによって構成された溶接ブランクであって、第１の板１１は主面１１１および反対側の主面１１２を有し、第２の板１２は主面１２１および反対側の主面１２２を有し、金属合金層１９は板１１の周囲領域において溶融および気化によって除去され、金属合金層２０は板１２の周囲領域６２において除去され、溶接ブランクは、第１の板１１および第２の板１２の主面に垂直な正中面５１および正中面５１に垂直な断面５２ａ、５２ｂ．．．５２ｎを画定する少なくとも１つの溶接継手５２を有し、周囲領域６１および６２におけるプレコーティングの溶融および気化後の固化によって生じる層１７および１８の形態学的特性は、正中面５１の両側の断面５２ａ、５２ｂ．．．５２ｎにおいて同一であることを特徴とする溶接ブランクである。
【００４３】
周囲領域６１および６２の幅の合計は、好ましくは、溶接継手に沿って１０％未満変化する。
【００４４】
好ましくは、プレコーティング１５、１６の金属合金の層１９、２０は、重量で表された濃度で、８から１１％の間のケイ素および２から４％の鉄を含み、組成の残部はアルミニウムおよび不可避的不純物で構成される。
【００４５】
本発明のさらなる目的は以下：
−  アルミニウム、アルミニウム合金またはアルミニウム系合金でプレコートされた、少なくとも１つの第１の鋼板１１および少なくとも１つの第２の鋼板１２を供給する装置９１、
−  板１１と１２との間で正中面５１を得るための板用位置決め装置９２、
−  板用クランプ装置９８、
−  第１の板１１および第２の板１２の周囲領域６１、６２において同時に、溶融および気化によってアルミニウム金属、アルミニウム合金またはアルミニウム系合金の層を除去するための、レーザービーム８０を発生させることができる少なくとも１つの供給源、
−  正中面５１に対してレーザービーム８０を位置決めすることができる少なくとも１つの案内装置９４、
−  溶接継手を得るために、アルミニウム金属層６１、６２が除去された領域における板１１および１２の溶接のためのレーザービーム９５を発生させることができる少なくとも１つの供給源、
−  レーザービーム８０および９５に対して板１１および１２の相対変位を得ることができる少なくとも１つの装置を含み、
−  レーザービーム８０および９５は、正中面５１を基準とした単一の線上に互いに一定の距離６４で配置される
溶接ブランクを製造するための装置である。
【００４６】
好ましくは、レーザービーム８０および９５の間の距離６４は、０．５ｍｍから２ｍの間である。距離６４は、有利には６００ｍｍ未満である。１つの特定のモードでは、距離６４は５ｍｍ未満である。
【００４７】
１つの有利なモードでは、レーザービーム８０はアブレーションヘッドから放射され、ビーム９５は溶接ヘッドから放射され、これらのヘッドはレーザービーム８０および９５に共通の焦点調節装置を有する小型の要素を形成する。
【００４８】
有利には、案内装置９４は正中面５１を基準としてレーザービーム９５を位置決めすることもできる。
【００４９】
１つの特定のモードでは、装置はさらに、上記の溶接継手の構築のための溶接棒装置８２を含む。
【００５０】
装置は、有利には、ビーム９５が作動する面とは反対側の面上で溶接を行うことができるレーザービームをさらに含む。
【００５１】
本発明のさらなる目的は、車両、特に自動車において構造部品、侵入防止または衝撃吸収部品を製造するための上記の特徴に係るプレス硬化部品の使用である。
【００５２】
本発明の他の特徴および利点は、例として提示され、添付の下記の図面を参照する以下の説明から明らかになるであろう。
【図面の簡単な説明】
【００５３】
【図１】周囲が従来の方法に従って調製された、溶接される、アルミニウムでプレコートされた板の顕微鏡写真の断面を示す。
【図２】周囲から金属層を同時に除去するための本発明による処理後の端から端まで配置された２つの金属板を示す模式図である。
【図３】金属プレコーティング層が同時の周囲アブレーションによって除去された、端から端まで配置された２つの金属板の間の位置決めギャップの、これらの板の副面に沿ったプレコーティングの流れに対する影響を示す。
【図４】本発明の１つの優先的な実施形態の概略図である。
【図５】本発明による好ましい装置を示す図である。
【図６ａ】図６ａは、本発明に従って構成されたレーザー溶接継手の立面図である。
【図６ｂ】顕微鏡写真６ｂは溶接継手の両側に対称的に配置された、アブレーションが行われた２つの領域の表面を詳しく示す。
【図６ｃ】顕微鏡写真６ｃは溶接継手の両側に対称的に配置された、アブレーションが行われた２つの領域の表面を詳しく示す。
【図７ａ】図７ａは金属コーティングでプレコートされた溶接ブランクの製造のための従来の方法の工程の概略図である。
【図７ｂ】比較のため、図７ｂは金属コーティングでプレコートされた溶接ブランクの製造のための本発明による方法を示す。
【００５４】
図はお互いの間で異なる要素の相対的な寸法を再現することを意図するものではなく、本発明の異なる構成部分の説明を容易にすることのみを意図していることに留意されたい。
【発明を実施するための形態】
【００５５】
従来技術の方法では、金属合金層の除去が溶融の結果である場合、副面上を流れるアルミニウムの多かれ少なかれかなりの量が存在する。この状況は図１に示され、図１は表面の金属合金層がレーザービームを用いる溶融および気化により除去されたアルミニウム合金でプレコートされた厚さ１ｍｍの鋼板の顕微鏡写真の断面を示す。図１は従って、２５μｍ厚さのアルミニウムのプレコーティング２を有する鋼基材１を示す。板の２つの主面の一方のみが原寸図に示される。板の１つの主面の周囲上で、金属アルミニウム層を除去し、金属間層を所定の位置に残し、それによりアブレーション領域３を作成するためにパルスレーザービームが使用された。レーザービームによって生成された蒸気圧またはプラズマのために、液体アルミニウムが領域３の周囲まで駆逐され、それによってアルミニウム蓄積領域５が作り出される。このアブレーション操作は副面上のアルミニウム層の一部の流れ４も作り出し、その長さは約０．４ｍｍに達し得る。完全に気化される、有機コーティングに対するレーザービームの影響の場合に起こることとは逆に、金属コーティングへのレーザービームの影響は、気化によるその完全な消失をもたらすのではなく、部分的な気化および溶融をもたらす。
【００５６】
本発明者らは、副面に沿う流れのこの現象は以下の方法で防止することができることを示した。図２に示すように、同じ厚さまたは異なる厚さとすることができる、プレコート鋼の少なくとも２つの板１１および１２が調達される。図２は第１の代替案を示す。この段階では、板１１および１２は必ずしも矩形ではなく、その輪郭の形状は、その後の成形操作によって達成される、作製されるべき最終部品の形状に関連する。ここでは用語「板」は広い意味で使用され、ストリップ、コイルまたは板から切断して得られる任意の物体を意味する。
【００５７】
これらの板は、所望の厚さに応じて、特に熱間延板または冷間圧延板の形とすることができる鋼基材２５および２６から構成される。基材の組成は、最終部品に対する機械的特性の所望の分布に依存して、同一でも異なってもよい。これらの鋼は、オーステナイト化処理後にマルテンサイトまたはベイナイト焼入れを受けることができる熱処理可能な鋼である。板の厚さは好ましくは約０．５から４ｍｍの間であり、これは自動車産業用の構造または補強部品の製造に特に使用される厚さの範囲である。
【００５８】
板１１および１２は、それぞれ、主面１１１、１１２および１２１、１２２を含む。これらの面の各々の表面にはプレコーティング１５および１６があり、その厚さおよび組成は板１および２において同じまたは異なることができる。これらのプレコーティング１５および１６は両方ともアルミニウムめっき浴に浸漬することによって得られる。
【００５９】
プレコーティング１５自体は以下から構成される。
−  基材２５と接触する金属間合金の層１７。これは、アルミニウムめっき浴に板を連続的に通す間に基板２５とアルミニウムめっき浴の溶融金属との反応によって形成されるタイプＦｅｘＡｌｙの合金層である。この層は、典型的には３から１０μｍの厚さを有する。アルミニウムめっき浴は、アルミニウム、またはアルミニウムが５０％よりも大きい重量パーセントで存在するアルミニウム合金、またはアルミニウム系合金の浴である。この後者の場合には、アルミニウムは合金の主成分である。
−  その組成は、実質的にアルミニウム、アルミニウム合金またはアルミニウム系合金の浴の組成と同じである金属合金層１９。
【００６０】
同様に、板１２において、プレコーティング１６は、基材２６と接触する金属間合金層および表面の金属層によって構成される。
【００６１】
好ましくは、プレコーティングの金属合金１９、２０は、８から１１重量％のケイ素および２から４％の鉄を含有することができ、組成の残部はアルミニウムおよび不可避的不純物から構成される。ケイ素の添加により、特に、金属間層１７の厚さを低減することできる。
【００６２】
２つの板１１および１２はそれらの主面１１１および１１２が同一面ないにあるように位置決めすることができる。この方式では、これらの２つの板上に同時に配置されたレーザービームはそれらと同一に相互作用する。しかし、２つの板１１および１２は必ずしも同一平面内に位置決めされないこともでき、即ち、レーザービームの焦点は、同一のプレコーティングを有する２つの板の表面に関して同じレベルに正確に位置決めされない。この状況は、例えば、２つの板１１および１２の間に厚さの違いがある場合に、遭遇することができる。この場合であっても、本発明者は、本発明に従った方法が使用される場合、望ましい結果、特に副面に沿ったプレコーティングの流れがないこと、が得られることを確認した。
【００６３】
２つの板１１および１２は、端から端までのその副面７１および７２によって配置するように位置決めされる。従って、この位置決めは、その主面に垂直な、板１１および１２の間の正中面５１、ならびに板間のギャップ３１を画定する。
【００６４】
本発明によれば、次に、それぞれの金属合金層１９および２９は、板１１の周囲部６１および板１２の周囲部６２上において、溶融および気化を含む方法によって、同時に除去される。一般に、この除去の大部分は溶融現象によるものである。これは、層１９および２０が純粋に気化によって除去される方法を除外する。この除去はアブレーションとも呼ばれ、好ましくは、パルスレーザービームによって行われる。プレコーティングに対する高出力、高エネルギー密度のレーザーの影響は、プレコーティングの表面の液化および気化を引き起こす。プラズマ圧のために、液化されたプレコーティングは、アブレーションが行われている領域の周囲に向けて駆逐される。適切なパラメータを有する短いレーザーパルスの連続により、金属層１９および２０のアブレーションがもたらされ、金属間合金層１７および１８を所定の位置に残す。しかし、完成した部品に所望される耐腐食性の程度に応じて、金属間層１７および１８の多かれ少なかれ大部分、例えば、この層の５０％超過を除去することも可能である。従って、これらの板を基準とした相対的な移動において、プレコートされた板の周囲６１および６２に向けられたプルスレーザービームの相互作用によって、金属層１９および２０の除去がもたらされる。
【００６５】
アブレーションは、板１１および１２上で同時に行われ、即ち、溶融および気化の手段が互いに対向する周囲領域６１および６２に同時に適用される。特に、アブレーションがレーザービームを使用して行われる場合は、レーザービームが正中面５１に亘る領域６１および６２に影響を与える。１つの好適なモードでは、矩形形状を有するパルスレーザービームが用いられる。より小さなレーザービームを使用することもでき、これは、それが処理される幅を覆うように振動するように行われる。この方法はまた、それぞれが正中面５１に亘る２つの矩形の副ビームに分割された主ビームを使用することによって行うこともできる。これら２つの副ビームは面５１を基準に対称的に位置決めすることができ、または溶接方向において互いに対し長手方向にオフセットさせることもできる。これら２つの副ビームは同一または異なるサイズとすることができる。
【００６６】
これらの異なる同時アブレーションモードでは、レーザービームの影響による溶融から生じるアルミニウムは、重力およびビームによって発生したプラズマ圧力の影響下で副面７１および７２上を流れることが予期されるであろう。
【００６７】
驚くべきことに、本発明者らは、ギャップ３１が０．０２から２ｍｍの間である場合、副面７１および７２はアルミニウムの流れを受けないことを示した。理論によって拘束されるものではないが、副面７１、７２は板１１および１２の切断から生じる鉄および／またはアルミニウム酸化物の非常に薄い層によって覆われていると考えられる。酸化物のこの薄層と一方の液体アルミニウムとの間の界面張力および他方の特定のギャップ３１を考慮すると、液体が空間３１に流入することなく、板１１および１２の間の液体アルミニウムのない表面はたわんで濡れ角を形成する。０．０２ｍｍの最小のギャップによってビームが板１１および１２の間を通過して、副面上にあったかもしれないアルミニウムの潜在的な痕跡を除去することが可能になる。また、以下に説明するように、この方法の一変形例において、溶接はこのアブレーション操作の直後に行われる。距離３１が０．０２ｍｍ未満であると、板１１および２２の２つの対向部分が、アブレーションおよび溶接操作によるその熱膨張のために、互いに接触し、望ましくない塑性変形をもたらす可能性がある。
【００６８】
ギャップ３１は、有利には、０．０４ｍｍを超え、これはその公差が極端な精度で制御する必要がない機械的切断法を使用することを可能にし、ひいては、生産コストを削減することができる。
【００６９】
また、上述したように、溶接用レーザービームの案内は、そのより暗い外観のために、コーティングが周囲上で除去された板の場合より困難である。本発明者らは、０．０６ｍｍより大きいギャップの幅によって、周囲のアブレーション領域に対して異なって見える、接合面の光学的コントラストを大幅に増大させることができ、このため溶接が正中面５１に対して適切に位置決めされることが保証されることを示した。
【００７０】
また、本発明者らは、ギャップ３１が２ｍｍを超える場合、図３に示す実験結果が示すように、上で説明した機構は、もはや液体アルミニウムの流れを防止するように動作可能ではないことを見出した。
【００７１】
ギャップは有利に０．０２から０．２ｍｍの間であることができる。
【００７２】
アブレーション方法について、１から２０メガワットの最大出力を有するナノ秒の１／５０のオーダーの持続時間のパルスを供給する数百ワットの公称出力を有するＱスイッチ型レーザーを有利に使用することができる。このタイプのレーザーは、例えば、２ｍｍ（正中面５１に垂直な方向において）、１ｍｍ、またはこの正中面の長さの方向において１ｍｍ未満（例えば、０．５ｍｍ）の矩形ビームの影響領域を得ることを可能にする。その結果、ビームの変位によって、面７１および７２に沿った流れが発生することなく、面５１の両側にアブレーション領域６１および６２を作り出することができる。
【００７３】
アブレーション領域６１および６２の形態は、当然、以下の溶接条件、特に溶接領域の幅に適合されるであろう。従って、以下の溶接工程の性質および出力に応じて、アブレーション領域６１および６２の各々の幅は０．２５から２．５ｍｍの間または、例えば、ハイブリッドレーザーアークまたはプラズマ溶接の場合には、０．２５から３ｍｍの間であることができる。アブレーション条件はアブレーション領域６１および６２の幅の合計が溶接領域の幅よりも大きくなるように選択されるであろう。
【００７４】
板１１および１２が同一である場合には、アブレーション領域６１および６２の幅も同じであることを特定することが可能である。しかし、例えば、正中面５１を基準にして横方向におけるレーザービームの水平方向のシフトを使用して、これらのアブレーション領域の幅が異なることを特定することも可能である。
【００７５】
本発明によれば、アブレーションは、主面の片側のみで行うことができる。従って、図２はこの場合を示し、そこでは同時周囲アブレーションが主面１１１および１２１の片側でのみ行われている。
【００７６】
しかし、板に実行される溶接時のアルミニウムの導入を可能な限り最小化するために、面の全て、即ち、１１１、１２１、１１２、１２２についてこの同時周囲アブレーションを好ましく実施することもできる。この目的のため、レーザー溶接によるアブレーションの場合には、「電源スイッチ」タイプの装置を有利に使用することができ、これはビームの出力を分割し、１つの部分は相１１１および１２１の同時アブレーションに使用され、残りの部分は面１１２および１２２の同時アブレーションに使用される。第１のものから分離された第２のレーザーを使用することもできる。
【００７７】
この同時アブレーション操作の後、金属合金層がその周囲から除去された、溶接に適している２つの板が得られる。この溶接は後に行うことができ、板を互いに対面してまたは分離してのいずれかに保持することができる。本発明による方法は、固化流が望ましくない機械的な結合を作成しないように、板の間の液体アルミニウムの流れを制限することができるので、それらは容易に分離することができる。
【００７８】
しかし、本発明者らはまた、インライン溶接操作を上記のように調製した板に有利に行うことができることを見出した。副面上にアルミニウムの流れがないために、調製した板は、ラインから板を取り除き、次いで洗浄後にそれらを再配置する必要なく、すぐに溶接することができる。同時アブレーション操作および溶接操作の間に経過する時間の間隔は１分未満であり、これにより面７１および７２上の酸化が最小限になり、高い生産性が実現される。また、この時間間隔が短い場合、溶接は、溶接に適用されるエネルギー量を低減できるように、アブレーション操作によって予熱された板に対して行われる。
【００７９】
溶接継手に必要な厚さおよび生産性および品質条件に適した任意の連続的な溶接方法、特に
−  レーザービーム溶接
−  電気アーク溶接、特にＴＩＧ（「タングステン不活性ガス」）法、プラズマ法、ＭＩＧ（「金属不活性ガス」）法またはＭＡＧ（「金属活性ガス」）法
−  電子ビーム溶接
を使用することもできる。
【００８０】
レーザー溶接は、少ない割合で変化する狭い溶融領域を得ることができるこの方法に固有の高エネルギー密度のために有利に使用することができる１つの方法である。図５に示すように、この方法は、単独でまたは溶接棒８２と組み合わせて使用することができる。この場合、板２５および２６の組成物の組成とは異なる溶接棒の組成のために溶融領域の組成を変更することが可能である。そのため、レーザービームと溶接棒を組み合わせる溶接方法は、溶接棒がレーザービームによってのみ溶融される方法、またはハイブリッドレーザＴＩＧ溶接法、即ち、非溶融電極を備えたＴＩＧ溶接トーチによって供給された電気アークと組み合わされるレーザービーム、または溶接トーチが溶融電極棒を備えたハイブリッドレーザＭＩＧ溶接法のいずれかを含むことができる。
【００８１】
本発明の１つの変形例によれば、同時のアブレーションおよび溶接操作を行う装置は、装置の単一の要素に組み合わされる。この装置は、板を基準とした相対変位の単一の速度で駆動される。この装置では、同時アブレーションの速度は溶接速度と同じであり、それにより生産性および効率の最適な条件の下で製造を実施することが可能になる。
【００８２】
図４は、本発明の１つの優先的な変形例を示す。図は、アルミニウム、アルミニウム合金またはアルミニウム系合金のプレコーティングを有する板１１および１２を示す。第１のレーザービーム８０は、板１１の周囲領域６１および板１２の周囲領域６２の同時のアブレーションを行い、それによりレーザービームは板１１および１２の正中面に亘る。第２のレーザービーム８１は板の底面に同一の操作を同時に行う。１つの変形例（図４に示されない）では、１つのレーザービーム８０のみがアブレーションを行い、アブレーションは反対側の面上では行われない。続いて作り出される溶接領域において非常に低いアルミニウム含有率を達成することが必要ではない場合、この変形例が使用される。
【００８３】
この最初のアブレーション領域から一定の距離６４において、レーザービーム９５は、板１１および１２の溶接を行い溶接領域６３を作り出す。アブレーション装置および溶接装置の距離は、それ自身知られた９６として模式的に表される装置を使用して一定に維持される。板１１および１２は、９７で示す経路に沿ってこのアセンブリ９６を基準にして変位する。
【００８４】
板１１および１２は、有利には、クランピング装置（図４に示されない）によってクランプされる。板はビーム８０および８１によるアブレーション操作の間クランプされる。このクランプは、それ自体がビーム９５によって行われる溶接工程の間維持される。この方法では、相対的な変位は板１１および１２の間では起きず、レーザービーム９５による溶接はより高い精度で行うことができる。
【００８５】
一方でビーム８０、８１および他方でビーム９５の影響点の間の最大距離は、特に溶接速度に依存する。上述したように、特にビーム（８０、８１）および９５の影響の間に経過する時間が１分未満となるように、溶接速度が決定される。装置は特に小型であるように、この最大距離は、好ましくは２ｍ未満であることができる。
【００８６】
影響のこれらの点の間の最小距離６４は０．５ｍｍに低減することができる。０．５ｍｍ未満の距離では、一方でアブレーションビーム８０、８１と他方でビーム９５による溶接時に本質的に存在する「キーホル」との間の望ましくない相互作用がもたらされる。
【００８７】
短い距離６４は、２つのアブレーションおよび溶接ヘッド（ヘッドは、レーザービームが放射される装置として定義される）を単一のより小型のヘッドに組み合わせることによって得ることもでき、それにより後者は、例えば、アブレーションおよび溶接操作のために同じ焦点調節素子を用いることができる。
【００８８】
非常に小さな距離６４によって、特に小型の装置を用いる方法を実施し、レーザー８０、８１によって供給される熱エネルギーの特定の量が、ビーム９５によって供給される線形溶接エネルギーに追加され、それにより方法の総エネルギー効率を増加させるように進行することが可能になる。非常に小さな距離により、溶接ブランクの単位生産に必要なサイクル時間を短縮し、それにより生産性を向上させることができる。特に距離６４が６００ｍｍ未満またはさらに５ｍｍ未満である場合、これらの効果が得られる。
【００８９】
図５は本発明による好ましい装置の概略図である。この装置は以下の要素を含む。
−  それ自身知られており、アルミニウムまたはアルミニウム合金またはアルミニウム系合金でプレコートされた少なくとも１つの第１の鋼板１１および少なくとも１つの第２の鋼板１２を供給することができる供給装置９１を有するステーションＡ。
−  それ自身も知られている、これらの板１１および１２のため位置決め装置９２を有するステーションＢ。板の位置決め後、それにより仮想正中面５１が画定される。
−  それ自身知られており、例えば、磁気式、機械式または油圧式のクランプ装置であることができる、これらの板１１および１２のためのクランプ装置９８を有するステーションＣ。
−  それ自身知られており、正中面５１を検出し、この正中面を基準にしてレーザービーム８０を位置決めすることができる、少なくとも１つの案内装置９４を有するステーションＤ。この装置は、例えば、光ビームによる正中面の領域の照明、および瞬間的に正中面の位置（ｘ，ｙ）を決めることができる、反射ビーム用感光ＣＣＤまたはＣＭＯＳセンサを含むことができる。これにより、相対的な溶接方向の下流にあるアブレーション用レーザービーム８０の位置を、その位置がアブレーション領域の所望の位置と一致するように、制御することができる。
−  正中面５１の両側の周囲領域上で溶融および気化により金属アルミニウム層を同時に除去するためのレーザービーム８０を得ることができる少なくとも１つの供給源。上で述べたように、第２のレーザービーム８１（図５では示されない）は反対側の面に同様の操作を行うこともできる。
−  溶接継手を得るために、金属アルミニウム層６１、６２が除去される領域において板１１および１２のレーザービーム９５の溶接を得ることができる少なくとも１つの供給源。使用されるレーザー光源は、１０μｍの波長を有するＣＯ２ガスレーザータイプのレーザー光源または１μｍの固体レーザー光源の中から選択することができる。典型的には３ｍｍ未満である板の厚さを考慮すると、ＣＯ２ガスレーザーの出力は３ｋＷ以上または７ｋＷ以上ですらあり、固体レーザーの場合、出力は２ｋＷ以上または４ｋＷ以上ですらある。
【００９０】
場合により、９５と同様のタイプの第２のレーザービームは、下部、即ち、反対側の面に適用することができる。この配置により、溶接速度を増加させおよび／または光源９５の単位出力を低減することができる。
【００９１】
このビーム９５は、９４（図５に示されない場合）から分離されたそれ自身の案内装置または装置９４のいずれかによって案内することができる。本発明者らは、この後者の解決策が、それは溶接がアブレーションが行われた領域に正確に位置決めされること、即ち、アブレーションおよび溶接の２つの工程が完全に調整されることを可能にするため、特に有利であることを見出した。
【００９２】
−  場合により、アセンブリは、板２５および２６の組成とは異なる溶接棒の組成によって溶融領域の組成を変更するために溶接棒装置８２を含むことができる。
【００９３】
板１１および１２は、レーザービーム８０および９５を基準にして板の相対的変位を得るために、ステーションＡからステーションＤに向けて移動され、レーザービーム８０および９５は正中面５１を基準とした同一線上に互いから一定の距離６４で位置決めされる。
【００９４】
上述したように、この距離６４は０．５ｍｍから２ｍの間、好ましくは０．５ｍｍから６００ｍｍの間または０．５ｍｍから５ｍｍの間であることが好ましい。
【００９５】
本発明による方法によって得られる溶接ブランクは、次の特定の特徴を有する。
−  図５に示すように、ブランクの溶接は、ビーム９５による同時アブレーションを受けたブランク１１および１２上で正中面５１に沿って一列に行われる。アブレーションはコーティングの溶融および気化をもたらし、その後の固化が起きて特定の波紋を形成し、その間隔はパルス持続時間およびアブレーション用ビームの進行速度の関数である。図５に示す方法では、アブレーションは、この接合面に亘るビームを用いて行われるので、この固化形態は、面５１の両側で同じである。図６はまた、図５に示される方法を使用して作成された溶接継手の立面の原寸図を示す。同時アブレーションを受けた領域１３および１４は溶接２３の両側に配置される。我々が断面５２ａに沿って互いに対向して配置される領域２１および２２を検討する場合、我々は固化形態が同一であることを見出す。同じことが他の断面５２ｂ．．．５２ｄでも当てはまる。また、溶接用レーザービーム９５が組み立てられる２つの板に影響を与える場合、この影響は領域にわたっておき、その反射率は面５１の両側で同じであり、それにより絶対体的に同一の深さの貫通がこの面の両側で得られる。従って、本発明は、問題の断面５２ａ、５２ｂ．．．５２ｎにかかわらず、最終的な溶接継手の非常に規則的な形状および溶接におけるアルミニウムの非常に均一な希釈を得ることを可能にする。
−  他方で、従来技術では、アブレーションは、基準点として板のエッジを使用する長手方向変位のレーザービームを用いて、一度に１つの板のみに行われたことが見られた。しかし、板の切断操作において取られた予防措置にもかかわらず、準備されたエッジの直線性は、理想的な直線を基準としていくらかの変動を必然的に含み、この変動は標準偏差σ１によって定量化することができる。また、レーザービームの長手方向の変位はそれ自身横方向におけるその位置の変動を受け、この変動はσ２によって定量化することができる。従って、この方法は、そのアブレーション領域の幅がアブレーション操作の長手方向の標準偏差の変動（σ１＋σ２）を有する板を生じる。この操作の後、これらの２つの板は互いに隣接するように配置され、次いで溶接される。その結果は、そのアブレーション領域の幅が特定の変動を含み、この変動は２つの板の各々に関連付けられた変動の合計、即ち、２（σ１＋σ２）である。
−  比較の目的のために、本発明による方法では、アブレーションは、単一基準面、即ち、正中面５１を用いて行われ、アブレーション操作は、長手方向のアブレーションによる領域の全体の幅の変動が（σ１＋σ２）、即ち、従来技術に比べて２分の１の減少、に等しくなるように単一の工程で実施される。溶接継手に沿った異なる位置で行われた総アブレーション領域の幅の測定は、幅が１０％未満しか変化しないことを示す。
【００９６】
要約すると、図７ａおよびｂは、金属コーティングでプレコートされた溶接ブランクの製造のための従来の方法の工程と本発明による方法との比較を示す。
【００９７】
従来の方法（図７ａ）の場合には、金属プレコーティングのアブレーションは各板の周囲で行われ、この操作は各板に対し個別に実施される（工程Ａ１）。次に（工程Ａ２）、工程Ａ１から生じた切断エッジ上を流れるプレコーティングが除去される。板の中間貯蔵（工程Ａ３）後、板は溶接によるそれらの組み立てのために位置決めされる（工程Ａ４）。この位置決めの後、周囲のアブレーション領域における固化構造の間には対称性がなく、これによりこれらの構造は板の正中合わせ面を基準としてランダムに位置決めされる。次いで、板が溶接される（工程Ａ５）。
【００９８】
本発明による方法の場合（図７ｂ）、端から端まで配置された板の周囲上の金属プレコーティングは板の間の特定のギャップを維持して同時に除去される（工程Ｂ１）。この操作は、固化構造が中央位置決め面の両側で同じであり、対称的である状況を作り出す。次いで、中間工程なしに、このようにして調製された板が直ちに組み立てられる（工程Ｂ２）。
【００９９】
従って、従来の方法に従っておよび本発明に従って構成された溶接継手は、溶接によって作り出された溶融金属の直近における固化領域の形態学的特性の点で異なることが明らかである。
【０１００】
非限定的な実施例により、以下の実施形態は本発明によって得られる利点を説明する。
【実施例】
【０１０１】
以下の重量組成、０．２３％のＣ、１．１９％のＭｎ、０．０１４％のＰ、０．００１％のＳ、０．２７％のＳｉ、０．０２８％のＡｌ、０．０３４％のＴｉ、０．００３％のＢおよび０．１８％のＣｒ、鉄と処理から生じる不純物で構成された残部を有する、厚さ１．２ｍｍの鋼板を調達する。これらのブランクは、それぞれの面に厚さ３０μｍのプレコーティングを含む。このプレコーティングは５０重量％のアルミニウム、４０重量％の鉄および１０重量％のケイ素を含有する、鋼基材と接触する厚さ５μｍの金属間層から構成される。この金属間合金層は、鋼基材とアルミニウム合金浴との間の反応から生じる。
【０１０２】
金属間層は、重量で、９％のケイ素、３％の鉄、ならびにアルミニウムおよび不可避的不純物からなる残部を含有する厚さ２５μｍの金属層で覆われる。
【０１０３】
これらの板の寸法は４００ｍｍ×８００ｍｍである。溶接は、エッジ上４００ｍｍの長さで行われる。
【０１０４】
それらの対向するエッジの間のギャップが０．１ｍｍであるように、これらの板の２つが位置決めされる。次いで、これらの板の周囲の金属層を、８００Ｗの平均出力を有するパルスレーザーを用いて除去する。
【０１０５】
このアブレーションは、板の反対側の面のそれぞれに２つのビームによって同時に行われる。板は、一定の速度Ｖ＝６ｍ／分でビームを基準として動いて配置される。各ビームは、２ｍｍ×０．５ｍｍの矩形の焦点を得るために焦点調節され、２ｍｍの距離が２つの板の正中面を基準として横方向に延びる。この方法では、２つの板を同時に作成し、その周囲から板の各々上において実質的に１ｍｍの幅にわたって金属層を除去する。このアブレーション操作は、ｘ０として特定される位置における、２つのパルスアブレーション用レーザービームを基準として直ぐ上流に位置する、２つの板の間の正中面の位置を検出するセンサによって案内される。アブレーション用ビームから約１００ｍｍの距離ｄ１にセンサを配置する。センサのレベルでは、正中面の位置の座標（ｘ０，ｙ０）を、コンピュータ手段によって時点ｔ０で記録する。板は速度ｖで移動しているので、この平面の位置は、以下の時点
【０１０６】
【数１】
0006607868.tif 000002
では、パルスアブレーション用ビームのレベルに達する。レーザービームの案内装置の為に、時点ｔ１で起こる板上のレーザービームの影響の正確な位置を、それが正中面の位置に基づいて画定されたアブレーション領域に正確に対応するように適合させる。
【０１０７】
アブレーション後、パルスレーザービームから２００ｍｍの一定距離ｄ２に位置するレーザービームにより、これらの板の間に溶接継手を作り出すことができる。溶接は、脱炭、酸化および水素吸収現象を防止するために、ヘリウムの保護の下で、０．６ｋＪ／ｃｍの線形出力を用いて行われる。アブレーション操作と溶接の間に経過する時間の長さは２秒である。
【０１０８】
溶接用レーザービームを再びアブレーション操作の上流に位置するセンサを使用してここに案内する。時点ｔ０で記録された正中面の位置は、以下の時点
【０１０９】
【数２】
0006607868.tif 000003
には溶接用レーザービームのレベルに到達する。次いで、溶接用レーザービームの影響の正確な位置をレーザービームの光学案内装置を使用して調整し、それによりそれは以前に画定された正中面の位置で中心に置かれる。
【０１１０】
図６ａは得られたレーザー溶接継手の立面図を示す原寸図であり、そこでは溶接２３はアブレーションが同時に行われた２つの領域１３および１４によって囲まれている。総アブレーション幅２４は１．９２ｍｍの平均であり、溶接ブランクの長さにわたって１０％未満だけ変化する。
【０１１１】
図６ｂおよび６ｃは、溶接継手に対して横方向の断面５２ａの両側に対称的に配置された領域２１および２２の表面の拡大図である。これらの領域２１および２２の固化シワは溶接継手の両側で同じであり、連続的な性質を有することが見出された。
【０１１２】
また、このように作成された溶接領域のアルミニウム含有率を分析するために、キャスタンマイクロプローブを使用した。アルミニウム含有率は０．３％未満のままであり、これは副面上のアルミニウムの量が、アブレーション工程後、溶接前に、実質的にゼロであることを明らかに示す。
【０１１３】
次いで、本発明の条件で組み立てられた溶接ブランクを９００℃の温度に炉内で加熱し、この温度で維持し、それによる炉内の総保持時間は６分であった。加熱されたブランクをその後ホットスタンピングし、部品を形成し、鋼の臨界的なマルテンサイトの焼戻し速度よりも速い速度で部品を冷却するためにスタンピングプレス工具で部品を保持した。
【０１１４】
その結果、ホットスタンピングされた要素上の溶接領域は、いかなる脆性のＦｅ−Ａｌ系金属間化合物も含有せず、溶融領域の硬さが母材金属の硬さと実質的に同一であることが見出された。
【０１１５】
従って、本発明は、溶接継手を有するアルミニウムめっき板から自動車産業用の構造および安全部品を経済的に製造することができる。
【図１】
0006607868.tif 000004
【図２】
0006607868.tif 000005
【図３】
0006607868.tif 000006
【図４】
0006607868.tif 000007
【図５】
0006607868.tif 000008
【図６ａ】
0006607868.tif 000009
【図６ｂ】
0006607868.tif 000010
【図６ｃ】
0006607868.tif 000011
【図７ａ】
0006607868.tif 000012
【図７ｂ】
0006607868.tif 000013